(57)【特許請求の範囲】
【請求項１】
フラーレン細線を１Ｐａ以下または不活性ガス雰囲気中で８００℃以上の温度で熱処理した後、トルエンまたはベンゼン中で残留フラーレンを溶出させて黒鉛化細線を得ることを特徴とする黒鉛化細線の製造方法。
【請求項２】
８５０℃〜１１５０℃の温度範囲で熱処理することを特徴とする請求項１に記載の黒鉛化細線の製造方法。
【請求項３】
フラーレン細線は、フラーレンの針状結晶からなることを特徴とする請求項１または２に記載の黒鉛化細線の製造方法。
【請求項４】
フラーレンが、Ｃ６０フラーレン、Ｃ７０以上の高次のフラーレン、フラーレン誘導体、金属内包フラーレンからなる群より選択される請求項３に記載の黒鉛化細線の製造方法。
【発明の詳細な説明】
【技術分野】
【０００１】
この出願の発明は、黒鉛化細線の製造方法に関するものである。さらに詳しくは、この出願の発明は、良好な導電性と触媒担持性能を有する黒鉛化細線の製造方法に関するものである。
【背景技術】
【０００２】
フラーレンの存在は１９８５年に外国の研究者によって実験的に証明されたが、その構造モデルは、すでに１９７０年に日本において知られていた。このように、これまでフラーレンの研究では日本は常に世界をリードしてきた。代表的なフラーレンとしてはＣ60が知られているが、Ｃ60以外にもＣ70、Ｃ76、Ｃ78、Ｃ82、Ｃ84、Ｃ240、Ｃ540、Ｃ720等の種々のフラーレンが知られている。このフラーレンの分野における技術の進歩は極めて速く、新しいフラーレン系の化合物が次々と紹介されている。最近では、代表的なフラーレンであるＣ60結晶を真空熱処理することによってフラーレンや非晶質炭素からなる殻（シェル）構造を生成する方法（非特許文献１）や、液−液界面析出法によってフラーレンウィスカー（炭素細線）を作製する方法等もこの出願の発明者らによって提案されている（たとえば、特許文献１，２および非特許文献２，３）。
【０００３】
一方、炭素の壁構造を持つチューブとしては、カーボンナノチューブが知られている。このカーボンナノチューブはグラフェンシートを円筒状に丸めた構造のものである。このようなカーボンナノチューブの構造とは相違して、この出願の発明者らは、フラーレン針状結晶等の対称性が空間群によって規定される３次元的な周期構造を有するフラーレンウィスカー（ＦＷ）やフラーレンナノウィスカー（ＦＮＷ）から生成されるチューブ状のフラーレンシェルチューブの作製方法を見出し、新しい機能性材料として報告している（特許文献３）。これらの材料は、水素吸蔵体、触媒担体、フィルター材料、半導体など、幅広い用途での利用が期待される。
【特許文献１】特開２００３−１６００号公報
【特許文献２】特願２００３−３４８６６７号出願
【特許文献３】特願２００３−３４６１１７号出願
【非特許文献１】H.Sakuma,M.Tachibana,H.Sugiura,K.Kojima,S.Ito,T.Sekiguchi,Y.    Achiba,J.Mater.Res.,12(1997)1545.
【非特許文献２】K.Miyazawa, Y.Kuwasaki, A.Obayashi and M.Kuwabara, ″Ｃ60 na    nowhiskers formed by the liquid-liquid interfacial precipitation method″,J.    Mater.Res.,17[1](2002)83.
【非特許文献３】Kun´ichi Miyazawa ″C70 Nanowhiskers Fabricated by Forming    Liquid /Liquid Interfaces in the Systems of Toluene Solution of C70 and Isop    ropyl Alcohol″,J.Am.Ceram.Soc.,85[5](2002)1297.
【発明の開示】
【発明が解決しようとする課題】
【０００４】
しかしながら、発明者らが提案した上記の材料については、今後の大きな発展が期待されているものの、より最良のものへのアプローチは依然として未踏のものであった。
【０００５】
そこで、この出願の発明は、以上のとおりの背景よりなされたものであって、高い導電性と触媒担持性能を必要とする燃料電池触媒担持材料のほか、フィールドエミッタへの適用、または自動車、航空機などに搭載される電子機器の軽量化などに有用な新しい機能性材料の製造方法を提供することを課題としている。
【課題を解決するための手段】
【０００６】
この出願の発明は、上記の課題を解決するものとして、第１には、フラーレン細線を１Ｐａ以下または不活性ガス雰囲気中で８００℃以上の温度で熱処理した後、トルエンまたはベンゼン中で残留フラーレンを溶出させて黒鉛化細線を得ることを特徴とする黒鉛化細線の製造方法を提供する。
【０００７】
第２には、８５０℃〜１１５０℃の温度範囲で熱処理することを特徴とする黒鉛化細線の製造方法を提供する。
【０００８】
第３には、フラーレン細線は、フラーレンの針状結晶からなることを特徴とする黒鉛化細線の製造方法を提供する。
【０００９】
第４には、フラーレンが、Ｃ60フラーレン、Ｃ70以上の高次のフラーレン、フラーレン誘導体、金属内包フラーレンからなる群より選択される黒鉛化細線の製造方法を提供する。
【発明の効果】
【００１４】
この出願の第１から第４の発明の黒鉛化細線の製造方法によれば、高い導電性と触媒担持性能を必要とする燃料電池触媒担持材料のほか、フィールドエミッタへの適用、または自動車、航空機などに搭載される電子機器の軽量化などに有用な黒鉛化細線を得ることができる。
【発明を実施するための最良の形態】
【００１９】
この出願の発明は上記のとおりの特徴をもつものであるが、以下にその実施の形態について説明する。
【００２０】
この出願の発明では、各種のフラーレン細線を８００℃以上の温度で真空中または不活性ガス下で熱処理することにより黒鉛化細線を製造する。フラーレン細線はフラーレンの針状結晶からなる細線である。細線とは、一般にウィスカ−、ナノウィスカ−、ナノファイバー、ワイヤと呼ばれるものを含む。フラーレンとしては、Ｃ60フラーレン、Ｃ70以上の高次のフラーレン、フラーレン誘導体、金属内包フラーレンが挙げられる。フラーレン誘導体としては、各種のフラーレン（Ｃ60、Ｃ70、Ｃ82など）に各種の官能基を結合したもの、およびそれらに各種の金属を内包させたものであってよい。具体的には、Ｃ60、Ｃ70、Ｃ82を初めとするフラーレンに、ヒドロキシル基、アルコキシ基、アリール基、アシル基、アセチル基、カルボキシル基、アルコキシカルボニル基、ハロゲン基、シアノ基、アミノ基、イミノ基、ニトロ基、メルカプト基、アルキルチオ基、スルホニル基、アシル基などの置換基を１つ以上有するもの、あるいは、それらがさらに、遷移金属や希土類金属を内包するものが例示される。中でも、Ｃ60のマロン酸ジエチルエステル誘導体、Ｃ60のＮ−メチルピロリジン誘導体、Ｃ60のフェロセン誘導体、およびＣ60の白金誘導体が好ましいものとして挙げられる。
【００２１】
上記のフラーレンを単独または組み合わせて、フラーレン細線の構成成分としてもよく、その組み合わせはどのようなものであってもよい。また、その組成比については限定されない。
【００２２】
熱処理の対象とするこれら各種フラーレン細線やフラーレン誘導体細線については、前記の特許文献１，２としてこの出願の発明者らが提案しているような、フラーレン、またはフラーレン誘導体（またはフラーレン誘導体とフラーレン）をトルエン、キシレン、ベンゼン、ヘキサン、ペンタン、ＣＳ2等の第１溶媒に溶解し、この溶液に第１溶媒より溶解度が低く、しかも互いに直ちに混合しないペンタノ−ル、ブチルアルコール、イソプロピルアルコール、ｎ−プロピルアルコール、メタノール、エタノール等のアルコール系の第２溶媒を加え、これを常温近辺の温度（３℃〜３０℃）に保ちながら第１溶媒と第２溶媒の液−液界面にてフラーレン細線やフラーレン誘導体細線を析出させる、いわゆる液−液界面析出法により調製することができる。
【００２３】
フラーレン細線やフラーレン誘導体細線は、真空中または不活性ガス雰囲気下において熱処理を行うが、ここでの真空度は１Ｐａ以下の圧力とし、不活性ガスとしては、アルゴンガス、窒素ガスなどが考慮される。熱処理温度は好適な範囲として８００℃以上が考慮され、好ましくは８５０℃〜１１００℃が考慮される。
【００２４】
熱処理後には、トルエン、ベンゼンなどの有機溶剤を用いて残留フラーレンを溶出して、より良質な黒鉛化細線を得ることができる。
【００２５】
黒鉛化細線は、様々な直径および長さのものとすることができるが、とくに直径が１０ｎｍ〜１００μｍ程度で、長さが１００ｎｍ以上のものとして得ることが可能である。この細線の端部は尖鋭化されていてもよい。黒鉛化細線は、中空構造を持っていてもよく、この場合には、細線端部が開口もしくは閉鎖していてもよいし、内部が充填されていてもよい。
【００２６】
以下に実施例を示し、この発明の実施の形態についてさらに詳しく説明する。もちろん、この発明は以下の例に限定されるものではなく、細部については様々な態様が可能であることは言うまでもない。
【実施例１】
【００２７】
液−液界面析出法に従って、まず、純度９９．５％のフラーレン（Ｃ60）を飽和させたトルエン３０ｍｌにイソプロピルアルコール３０ｍｌを静かに添加する。この溶液を室温（１５℃〜２１℃）で約５０時間保持してフラーレン細線を作製した。次いで、作製されたフラーレン細線を透明石英管に真空度１０-1Ｐａで真空封入し、マッフル炉にて９００℃に保持して３０分間程度熱処理した後、トルエン中で超音波照射して、黒鉛化細線を得た。
【００２８】
作製された黒鉛化細線の光学顕微鏡の写真を図１に示した。
【００２９】
図２（ａ）には、黒鉛化細線のラマン分光分析の結果を、図２（ｂ）にはラマン分光分析部位を示した。図２（ａ）からは、二つのピークが明瞭に確認できた。１５８５ｃｍ-1付近のピークがＧピーク、１３５０ｃｍ-1付近のピークがＤピークと呼ばれるもので、これらはいずれもグラファイト化炭素に特徴的なピークである。
【００３０】
作製した黒鉛化細線の走査電子顕微鏡（ＳＥＭ）の写真を図３，図４に示した。図３から、中空構造を持つ中空黒鉛化細線であることが確認され、図４から、黒鉛化細線の先端が尖鋭化していることが確認された。
【産業上の利用可能性】
【００３１】
この出願の発明で得られる黒鉛化細線は、高い導電性と触媒担持性能を必要とする燃料電池触媒担持材料のほか、自動車、航空機などに搭載される電子機器の軽量化などが期待でき、産業上においても有効に活用することができる。
【図面の簡単な説明】
【００３２】
【図１】この出願の発明の実施例において製造された黒鉛化細線の光学顕微鏡の写真である。
【図２】（ａ）この出願の発明の実施例おいて製造された黒鉛化細線のラマン分光分析の結果である。（ｂ）黒鉛化細線のラマン分光分析の部位を示した写真である。
【図３】この出願の発明の実施例において製造された中空構造を持つ黒鉛化細線の走査電子顕微鏡（ＳＥＭ）の写真である。
【図４】この出願の発明の実施例において製造された黒鉛化細線端部の走査電子顕微鏡（ＳＥＭ）の写真である。
【図１】
0004654363.tif 000002
【図２】
0004654363.tif 000003
【図３】
0004654363.tif 000004
【図４】
0004654363.tif 000005